(57)【要約】  磁化の向きが固定された磁化固定層（１２０）と、前記磁化固定層の上に設けられ、絶縁材料で形成された第１絶縁層（１３０）と、前記第１絶縁層の上に設けられた磁化自由層（１４０）と、前記磁化自由層の上に隣接して設けられ、非磁性遷移金属で形成された隣接層（１５０）と、前記非磁性遷移金属で形成されたバリア層（１６３）を少なくとも１つ以上含む多層構造で形成され、前記隣接層の上に設けられたキャップ層（１６０）と、を備える、磁気トンネル接合素子（１）。
2020008853.tif 000002
【特許請求の範囲】
【請求項１】
磁化の向きが固定された磁化固定層と、
前記磁化固定層の上に設けられ、絶縁材料で形成された第１絶縁層と、
前記第１絶縁層の上に設けられた磁化自由層と、
前記磁化自由層の上に隣接して設けられ、非磁性遷移金属で形成された隣接層と、
前記非磁性遷移金属で形成されたバリア層を少なくとも１つ以上含む多層構造で形成され、前記隣接層の上に設けられたキャップ層と、
を備える、磁気トンネル接合素子。
【請求項２】
前記キャップ層の上に設けられた上部電極をさらに備え、
前記非磁性遷移金属の密度及び熱伝導率の積は、前記上部電極に含まれる金属材料の密度及び熱伝導率の積よりも高い、請求項１に記載の磁気トンネル接合素子。
【請求項３】
前記上部電極は、Ｔａ又はＴａＮを含み、
前記上部電極に含まれる金属材料は、Ｔａである、請求項２に記載の磁気トンネル接合素子。
【請求項４】
前記非磁性遷移金属は、Ｍｏ、Ｗ、Ｎｂ、Ｉｒ、Ｈｆ又はＴｉのいずれかである、請求項１に記載の磁気トンネル接合素子。
【請求項５】
前記キャップ層は、３ｄ遷移金属及びＢを含む磁性材料で形成された磁性層の上に前記非磁性遷移金属で形成された層を積層させた積層構造をさらに含み、
前記積層構造は、前記磁性層が前記隣接層に隣接するように設けられる、請求項１に記載の磁気トンネル接合素子。
【請求項６】
前記積層構造の前記磁性層の膜厚は、０．７ｎｍ以下である、請求項５に記載の磁気トンネル接合素子。
【請求項７】
前記３ｄ遷移金属及びＢを含む磁性材料は、Ｂを１５原子％以上含む、請求項５に記載の磁気トンネル接合素子。
【請求項８】
前記キャップ層は、絶縁材料で形成された第２絶縁層をさらに含む、請求項１に記載の磁気トンネル接合素子。
【請求項９】
前記第２絶縁層は、前記隣接層の上に設けられる、請求項８に記載の磁気トンネル接合素子。
【請求項１０】
前記第１絶縁層及び前記第２絶縁層を形成する絶縁材料は、無機酸化物である、請求項９に記載の磁気トンネル接合素子。
【請求項１１】
前記キャップ層は、３ｄ遷移金属及びＢを含む磁性材料で形成され、前記第２絶縁層の上に設けられる磁性層をさらに含む、請求項８に記載の磁気トンネル接合素子。
【請求項１２】
前記第２絶縁層の上に設けられる前記磁性層の膜厚は、０．９ｎｍ以下である、請求項１１に記載の磁気トンネル接合素子。
【請求項１３】
前記３ｄ遷移金属及びＢを含む磁性材料は、Ｂを１５原子％以上含む、請求項１１に記載の磁気トンネル接合素子。
【請求項１４】
前記キャップ層の各層は、導電材料で形成される、請求項１に記載の磁気トンネル接合素子。
【請求項１５】
前記隣接層の膜厚は、０．２５ｎｍ以上１ｎｍ以下である、請求項１に記載の磁気トンネル接合素子。
【請求項１６】
前記バリア層の膜厚は、１ｎｍ以上１０ｎｍ以下である、請求項１に記載の磁気トンネル接合素子。
【請求項１７】
前記キャップ層は、非磁性材料で形成される中間層をさらに含み、
前記中間層の膜厚は、１ｎｍ以上１０ｎｍ以下である、請求項１に記載の磁気トンネル接合素子。
【請求項１８】
前記磁気トンネル接合素子は、柱体形状又は錐体形状である、請求項１に記載の磁気トンネル接合素子。
【請求項１９】
磁気トンネル接合素子を備え、
前記磁気トンネル接合素子は、
磁化の向きが固定された磁化固定層と、
前記磁化固定層の上に設けられ、絶縁材料で形成された第１絶縁層と、
前記第１絶縁層の上に設けられた磁化自由層と、
前記磁化自由層の上に隣接して設けられ、非磁性遷移金属で形成された隣接層と、
前記非磁性遷移金属で形成されたバリア層を少なくとも１つ以上含む多層構造で形成され、前記隣接層の上に設けられたキャップ層と、
を備える、半導体装置。
【発明の詳細な説明】
【技術分野】
【０００１】
本開示は、磁気トンネル接合素子及び半導体装置に関する。
【背景技術】
【０００２】
近年、半導体装置では、ＣＭＯＳ（Ｃｏｍｐｌｅｍｅｎｔａｒｙ  ＭＯＳ）を用いたロジック回路に大容量の不揮発メモリを混載させることが一般的になっている。【０００３】
例えば、ロジック回路にＳＲＡＭ（Ｓｔａｔｉｃ  Ｒａｎｄｏｍ  Ａｃｃｅｓｓ  Ｍｅｍｏｒｙ）等を混載させることが行われている。一方で、半導体装置のコスト及び消費電力を低減するために、ＳＲＡＭを磁気抵抗メモリ（Ｍａｇｎｅｔｏｒｅｓｉｓｔｉｖｅ  Ｒａｎｄｏｍ  Ａｃｃｅｓｓ  Ｍｅｍｏｒｙ：ＭＲＡＭ）で置換することが検討されている。【０００４】
磁気抵抗メモリ（ＭＲＡＭ）は、絶縁性薄膜を一対の強磁性層で挟持した磁気トンネル接合（Ｍａｇｎｅｔｉｃ  Ｔｕｎｎｅｌ  Ｊｕｎｃｔｉｏｎ：ＭＴＪ）素子を利用したメモリ素子である。ＭＴＪ素子では、一対の強磁性層の相対的な磁化の向きによってトンネル抵抗の大きさが変化する。これにより、ＭＴＪ素子は、一対の強磁性層の磁化の向きを平行又は反平行のいずれかに制御することで、情報を記憶することができる。【０００５】
例えば、下記の特許文献１には、ＭＴＪ素子を用いた界面垂直磁化型のＳＴＴ−ＭＲＡＭ（Ｓｐｉｎ  Ｔｒａｎｓｆｅｒ  Ｔｏｒｑｕｅ−ＭＲＡＭ）が開示されている。特許文献１には、配線形成プロセスにおける熱負荷に耐え得る程度にＭＴＪ素子の熱耐性を向上させることで、ＳＴＴ−ＭＲＡＭと、選択トランジスタ等を含む周辺回路とを同時に作り込むことが開示されている。
【先行技術文献】
【特許文献】
【０００６】
【特許文献１】特開２０１３−１８７３０５号公報
【発明の概要】
【発明が解決しようとする課題】
【０００７】
しかし、半導体装置の構造及び製造工程の複雑化に伴い、ロジック回路等と混載され得るＭＴＪ素子には、さらなる熱耐性が求められるようになっている。そのため、特許文献１に開示された技術では、十分な熱耐性を有するＭＴＪ素子を実現することが困難となっていた。【０００８】
そこで、本開示では、より高い熱耐性を有する磁気トンネル接合素子、及び該磁気トンネル接合素子を搭載した半導体装置を提案する。
【課題を解決するための手段】
【０００９】
本開示によれば、磁化の向きが固定された磁化固定層と、前記磁化固定層の上に設けられ、絶縁材料で形成された第１絶縁層と、前記第１絶縁層の上に設けられた磁化自由層と、前記磁化自由層の上に隣接して設けられ、非磁性遷移金属で形成された隣接層と、前記非磁性遷移金属で形成されたバリア層を少なくとも１つ以上含む多層構造で形成され、前記隣接層の上に設けられたキャップ層と、を備える、磁気トンネル接合素子が提供される。【００１０】
また、本開示によれば、磁気トンネル接合素子を備え、前記磁気トンネル接合素子は、磁化の向きが固定された磁化固定層と、前記磁化固定層の上に設けられ、絶縁材料で形成された第１絶縁層と、前記第１絶縁層の上に設けられた磁化自由層と、前記磁化自由層の上に隣接して設けられ、非磁性遷移金属で形成された隣接層と、前記非磁性遷移金属で形成されたバリア層を少なくとも１つ以上含む多層構造で形成され、前記隣接層の上に設けられたキャップ層と、を備える、半導体装置が提供される。【００１１】
本開示によれば、高温及び長時間の熱処理にて生じる上部電極からの金属原子の拡散、及び磁化自由層からの原子の拡散を抑制することで、磁化自由層の垂直磁気異方性の低下を抑制することができる。
【発明の効果】
【００１２】
以上説明したように本開示によれば、より高い熱耐性を有する磁気トンネル接合素子、及び該磁気トンネル接合素子を搭載した半導体装置を提供することができる。【００１３】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の一実施形態に係る磁気トンネル接合素子の主たる積層構造を模式的に示す縦断面図である。
【図２Ａ】同実施形態に係る磁気トンネル接合素子に熱処理を行った際の原子の拡散の様子を模式的に示す縦断面図である。
【図２Ｂ】比較例に係る磁気トンネル接合素子に熱処理を行った際の原子の拡散の様子を模式的に示す縦断面図である。
【図３】同実施形態に係る磁気トンネル接合素子の他の積層構造を模式的に示す縦断面図である。
【図４】同実施形態に係る磁気トンネル接合素子の他の積層構造を模式的に示す縦断面図である。
【図５】同実施形態に係る磁気トンネル接合素子の他の積層構造を模式的に示す縦断面図である。
【図６】同実施形態に係る磁気トンネル接合素子の他の積層構造を模式的に示す縦断面図である。
【図７】同実施形態に係る磁気トンネル接合素子の他の積層構造を模式的に示す縦断面図である。
【図８】同実施形態に係る磁気トンネル接合素子の他の積層構造を模式的に示す縦断面図である。
【図９】同実施形態に係る磁気トンネル接合素子の他の積層構造を模式的に示す縦断面図である。
【図１０】同実施形態に係る磁気トンネル接合素子の他の積層構造を模式的に示す縦断面図である。
【図１１】同実施形態に係る磁気トンネル接合素子の他の積層構造を模式的に示す縦断面図である。
【図１２】同実施形態に係る磁気トンネル接合素子の他の積層構造を模式的に示す縦断面図である。
【図１３】同実施形態に係る磁気トンネル接合素子の他の積層構造を模式的に示す縦断面図である。
【図１４】同実施形態に係る磁気トンネル接合素子の他の積層構造を模式的に示す縦断面図である。
【図１５】同実施形態に係る磁気トンネル接合素子の他の積層構造を模式的に示す縦断面図である。
【図１６】同実施形態に係る磁気トンネル接合素子の他の積層構造を模式的に示す縦断面図である。
【図１７】同実施形態に係る磁気トンネル接合素子の他の積層構造を模式的に示す縦断面図である。
【図１８】同実施形態に係る磁気トンネル接合素子の他の積層構造を模式的に示す縦断面図である。
【図１９】同実施形態係る磁気トンネル接合素子の変形例を模式的に示す縦断面図である。
【図２０】実施例１に係る磁気トンネル接合素子の積層構造を示す説明図である。
【図２１】実施例２に係る磁気トンネル接合素子の積層構造を示す説明図である。
【図２２】比較例１に係る磁気トンネル接合素子の積層構造を示す説明図である。
【図２３】比較例２に係る磁気トンネル接合素子の積層構造を示す説明図である。
【図２４Ａ】実施例１に係る磁気トンネル接合素子の磁気−抵抗特性の評価結果を示すグラフ図である。
【図２４Ｂ】実施例１に係る磁気トンネル接合素子の磁気−抵抗特性の評価結果を示すグラフ図である。
【図２４Ｃ】実施例１に係る磁気トンネル接合素子の磁気−抵抗特性の評価結果を示すグラフ図である。
【図２５Ａ】実施例２に係る磁気トンネル接合素子の磁気−抵抗特性の評価結果を示すグラフ図である。
【図２５Ｂ】実施例２に係る磁気トンネル接合素子の磁気−抵抗特性の評価結果を示すグラフ図である。
【図２５Ｃ】実施例２に係る磁気トンネル接合素子の磁気−抵抗特性の評価結果を示すグラフ図である。
【図２６Ａ】比較例１に係る磁気トンネル接合素子の磁気−抵抗特性の評価結果を示すグラフ図である。
【図２６Ｂ】比較例１に係る磁気トンネル接合素子の磁気−抵抗特性の評価結果を示すグラフ図である。
【図２６Ｃ】比較例１に係る磁気トンネル接合素子の磁気−抵抗特性の評価結果を示すグラフ図である。
【図２７Ａ】比較例２に係る磁気トンネル接合素子の磁気−抵抗特性の評価結果を示すグラフ図である。
【図２７Ｂ】比較例２に係る磁気トンネル接合素子の磁気−抵抗特性の評価結果を示すグラフ図である。
【図２７Ｃ】比較例２に係る磁気トンネル接合素子の磁気−抵抗特性の評価結果を示すグラフ図である。
【図２８】実施例３に係る磁気トンネル接合素子の積層構造を示す説明図である。
【図２９】実施例４に係る磁気トンネル接合素子の積層構造を示す説明図である。
【図３０】隣接層の膜厚に対する磁気トンネル接合素子のＴＭＲ比の変化を相対値で示すグラフ図である。
【図３１】バリア層の膜厚に対する磁気トンネル接合素子の保磁力ばらつきの変化を相対値で示すグラフ図である。
【図３２】中間層の膜厚に対する磁気トンネル接合素子の保磁力ばらつきの変化を相対値で示すグラフ図である。
【図３３】磁性層の膜厚に対する磁気トンネル接合素子の保磁力の変化を相対値で示すグラフ図である。
【図３４】調整層における磁性層の膜厚に対する磁気トンネル接合素子の書き込み電圧の変化を相対値で示すグラフ図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、以下の説明にて参照する各図面では、説明の便宜上、一部の構成部材の大きさを誇張して表現している場合がある。したがって、各図面において図示される構成部材同士の相対的な大きさは、必ずしも実際の構成部材同士の大小関係を正確に表現するものではない。また、以下の説明では、基板及び層の積層方向を上下方向と表現し、基板が存在する方向を下方向と表現し、該下方向と対向する方向を上方向と表現する。
【００１７】
なお、説明は以下の順序で行うものとする。
１．主構成例
２．他の構成例
３．変形例
【００１８】
＜１．主構成例＞
まず、図１を参照して、本開示の一実施形態に係る磁気トンネル接合素子の主構成例について説明する。図１は、本実施形態に係る磁気トンネル接合素子１の主たる積層構造を模式的に示す縦断面図である。
【００１９】
図１に示すように、磁気トンネル接合素子１は、基板１００と、下部電極１１０と、磁化固定層１２０と、第１絶縁層１３０と、磁化自由層１４０と、隣接層１５０と、多層構造にて構成されるキャップ層１６０と、上部電極１７０と、を備える。
【００２０】
本実施形態に係る磁気トンネル接合素子１は、電子のスピンによるトルクを用いて、磁化自由層１４０の磁化の向きを制御するＳＴＴ−ＭＲＡＭである。ＳＴＴ−ＭＲＡＭでは、磁化自由層１４０及び磁化固定層１２０の磁化容易軸の方向を膜面に対して垂直方向とすることで、スピン注入による磁化反転の効率を向上させることができる。そのため、磁気トンネル接合素子１では、磁化固定層１２０及び磁化自由層１４０と、第１絶縁層１３０との界面に誘起される界面垂直磁気異方性によって、磁化自由層１４０及び磁化固定層１２０に垂直磁気異方性を付与している。磁気トンネル接合素子１のようなＳＴＴ−ＭＲＡＭは、界面垂直磁化型ＳＴＴ−ＭＲＡＭとも称される。
【００２１】
基板１００は、磁気トンネル接合素子１の各層を支持する部材である。基板１００は、半導体、石英、ガラス又は有機樹脂のいずれで形成されてもよい。例えば、基板１００は、シリコン（Ｓｉ）若しくはゲルマニウム（Ｇｅ）等の半導体、又はガリウムヒ素（ＧａＡｓ）、窒化ガリウム（ＧａＮ）若しくはシリコンカーバイド（ＳｉＣ）等の化合物半導体で形成されてもよい。または、基板１００は、シリコン基板の中にＳｉＯ２等の絶縁膜を挟み込んだＳＯＩ（Ｓｉｌｉｃｏｎ  Ｏｎ  Ｉｎｓｕｌａｔｏｒ）基板であってもよい。
【００２２】
下部電極１１０は、基板１００の上に設けられる。下部電極１１０は、各種金属材料又は合金材料にて形成されることで、磁気トンネル接合素子１と各種配線との接続点として機能する。下部電極１１０は、公知の材料及び積層構造で形成されてもよく、例えば、単層膜で形成されてもよく、複数の膜の積層膜で形成されてもよい。また、下部電極１１０は、下部電極１１０の上に設けられる磁化固定層１２０の結晶配向を制御する下地膜として機能してもよい。このような場合、下部電極１１０は、磁化固定層１２０と結晶構造又は磁気異方性が略同じ金属材料で形成されてもよい。
【００２３】
磁化固定層１２０は、下部電極１１０の上に設けられる。磁化固定層１２０は、膜面に対して垂直方向に磁化容易軸を有し、磁化の向きが固定された磁性層である。磁化固定層１２０は、公知の材料及び積層構造で形成され得る。磁化固定層１２０は、例えば、強磁性層と、非磁性層と、強磁性層とを交互に積層した積層フェリ構造にて形成されてもよい。また、磁化固定層１２０は、磁化の向きを固定するため、垂直磁気異方性を持たせるため、又は結晶構造を制御するために、種々の金属層の積層膜として形成されてもよい。
【００２４】
第１絶縁層１３０は、磁化固定層１２０の上に設けられる。第１絶縁層１３０は、絶縁材料で形成されることで、ＭＴＪ素子のトンネル絶縁膜として機能する。第１絶縁層１３０は、例えば、酸化マグネシウム（ＭｇＯ）又は酸化アルミニウム（Ａｌ２Ｏ３）などの無機酸化物にて、膜厚１ｎｍ程度の薄膜層として形成されてもよい。より詳細には、第１絶縁層１３０は、酸化マグネシウム（ＭｇＯ）にて膜厚１ｎｍ程度で形成されてもよい。第１絶縁層１３０が酸化マグネシウム（ＭｇＯ）で形成される場合、第１絶縁層１３０は、より低温で結晶性が良好な層となるため、磁化固定層１２０及び磁化自由層１４０の間のトンネル磁気抵抗効果（Ｔｕｎｎｅｌ  Ｍａｇｎｅｔｏ  Ｒｅｓｉｓｔａｎｃｅ  Ｅｆｆｅｃｔ：ＴＭＲ効果）をより高めることができる。
【００２５】
磁化自由層１４０は、第１絶縁層１３０の上に設けられる。磁化自由層１４０は、第１絶縁層１３０との界面に生じる界面垂直磁気異方性によって膜面に対して垂直方向に磁化容易軸を有し、磁化の向きが制御可能な磁性層である。具体的には、磁化自由層１４０は、３ｄ遷移金属及びホウ素（Ｂ）を含む磁性材料にて形成されてもよく、ＣｏＦｅＢにて膜厚１ｎｍ〜２ｎｍ程度で形成されてもよい。このような場合、磁化自由層１４０は、ホウ素（Ｂ）の含有量を１５原子％以上とすることで、垂直磁気異方性をより強めることができる。
【００２６】
本実施形態では、強磁性体である磁化固定層１２０及び磁化自由層１４０によって第１絶縁層１３０が挟持されることで、磁気トンネル接合素子（ＭＴＪ素子）が構成される。磁気トンネル接合素子１では、磁化固定層１２０及び磁化自由層１４０と、第１絶縁層１３０との接合面に対して垂直に電圧が印加されることで、トンネル効果によって電流が流れる。このときのトンネル効果の大きさは、磁化固定層１２０及び磁化自由層１４０の磁化の向きが平行又は反平行のいずれであるのかによって変化する。したがって、磁気トンネル接合素子１は、磁化自由層１４０の磁化の向きを制御することで、下部電極１１０及び上部電極１７０の間に流れる電流の大きさを制御することができる。
【００２７】
隣接層１５０は、非磁性遷移金属にて形成され、磁化自由層１４０の上に隣接して設けられる。隣接層１５０は、熱処理等によって、磁化自由層１４０に含まれるホウ素（Ｂ）が磁化自由層１４０からキャップ層１６０側に拡散することを抑制する。
【００２８】
具体的には、磁気トンネル接合素子１では、高温及び長時間の熱処理によって、磁化自由層１４０に含まれるホウ素（Ｂ）が周囲の層に拡散することが生じ得る。このような場合、磁化自由層１４０のホウ素（Ｂ）の含有量が低下するため、磁化自由層１４０は、垂直磁気異方性を保持することが困難となってしまう。特に、磁気トンネル接合素子１が柱体形状又は錐体形状に素子加工されている場合、磁化自由層１４０の体積が限定されているため、磁化自由層１４０のホウ素（Ｂ）の含有量は、拡散によって減少しやすくなる。隣接層１５０は、磁化自由層１４０から拡散するホウ素（Ｂ）をトラップすることで、ホウ素（Ｂ）を磁化自由層１４０の周囲に滞留させることができる。これによれば、隣接層１５０は、熱処理によるホウ素（Ｂ）の拡散を抑制することで、ホウ素（Ｂ）の含有量の低下に起因する磁化自由層１４０の垂直磁気異方性の低下を抑制することができる。
【００２９】
隣接層１５０は、密度及び熱伝導率が高い非磁性遷移金属にて形成することができる。例えば、隣接層１５０は、モリブデン（Ｍｏ）、タングステン（Ｗ）、ニオブ（Ｎｂ）、Ｉｒ（イリジウム）又はＴｉ（チタン）のいずれかで形成されてもよい。隣接層１５０は、密度及び熱伝導率がより高いモリブデン（Ｍｏ）、タングステン（Ｗ）又はニオブ（Ｎｂ）のいずれかで形成されることで、ホウ素（Ｂ）の拡散をより効果的に抑制することができる。より詳細には、隣接層１５０は、モリブデン（Ｍｏ）にて形成されてもよい。
【００３０】
隣接層１５０は、０．２５ｎｍ以上１．０ｎｍ以下の膜厚で形成されてもよい。隣接層１５０は、磁化自由層１４０が垂直磁気異方性を保持することができる程度にホウ素（Ｂ）の拡散を抑制すればよいため、他の特性に対して影響を与えない程度の薄膜で形成されてもよい。後述する実施例で示すように、隣接層１５０が膜厚０．２５ｎｍ以上１．０ｎｍ以下で形成される場合、磁気トンネル接合素子１は、ＴＭＲ効果（すなわち、ＴＭＲ比）をより大きくすることができる。
【００３１】
キャップ層１６０は、隣接層１５０の上に形成される。キャップ層１６０は、磁化自由層１４０及び隣接層１５０の保護、又は磁化自由層１４０の特性向上等を目的として、複数の層を積層させた多層構造にて設けられる。具体的には、キャップ層１６０は、隣接層１５０側から第２絶縁層１６１、中間層１６２及びバリア層１６３を順に積層させた多層構造にて設けられてもよい。なお、キャップ層１６０は、図１で図示する構造以外の多層構造を備えていてもよい。キャップ層１６０の多層構造のバリエーションについては、図３〜図１８を参照して後述する。
【００３２】
第２絶縁層１６１は、絶縁材料で形成される。第２絶縁層１６１は、例えば、酸化マグネシウム（ＭｇＯ）又は酸化アルミニウム（Ａｌ２Ｏ３）などの無機酸化物にて膜厚１ｎｍ程度の薄膜層として形成されてもよい。より詳細には、第２絶縁層１６１は、酸化マグネシウム（ＭｇＯ）にて膜厚１ｎｍ程度で形成されてもよい。第２絶縁層１６１は、界面垂直磁気異方性によって、磁化自由層１４０の磁化容易軸を膜面に垂直な方向に制御することができるため、磁化自由層１４０の垂直磁気異方性をより高めることができる。
【００３３】
中間層１６２は、非磁性材料で形成される。中間層１６２は、中間層１６２に隣接する層間の結晶配向等の差を緩和する。例えば、中間層１６２は、Ｒｕ、Ｐｔ、Ｐｄ、ＴｉＮ又はＴａＮなどの非磁性材料にて膜厚１ｎｍ以上１０ｎｍ以下で形成されてもよい。より詳細には、中間層１６２は、ルテニウム（Ｒｕ）にて膜厚１ｎｍで形成されてもよい。
【００３４】
バリア層１６３は、非磁性遷移金属にて形成される。バリア層１６３は、熱処理等によって、上部電極１７０に含まれる金属がキャップ層１６０の下層の磁化自由層１４０又は第１絶縁層１３０に拡散することを防止する。具体的には、磁気トンネル接合素子１では、高温及び長時間の熱処理によって、上部電極１７０に含まれるタンタル（Ｔａ）等の金属原子が磁化自由層１４０又は第１絶縁層１３０に拡散することが生じ得る。このような場合、拡散したタンタル（Ｔａ）等によって磁化自由層１４０及び第１絶縁層１３０の界面が乱されるため、磁化自由層１４０の界面垂直磁気異方性が低下してしまう。バリア層１６３は、上部電極１７０から拡散するタンタル（Ｔａ）等をトラップすることで、タンタル（Ｔａ）等によって磁化自由層１４０及び第１絶縁層１３０の界面が乱されることを防止する。これによれば、バリア層１６３は、熱処理による原子の拡散によって磁化自由層１４０の垂直磁気異方性が低下することを防止することができる。
【００３５】
バリア層１６３は、隣接層１５０と同様に、密度及び熱伝導率が高い非磁性遷移金属にて形成することができる。例えば、バリア層１６３は、モリブデン（Ｍｏ）、タングステン（Ｗ）、ニオブ（Ｎｂ）、Ｉｒ（イリジウム）又はＴｉ（チタン）のいずれかで形成されてもよい。なお、バリア層１６３は、隣接層１５０と同じ非磁性遷移金属で形成されてもよく、異なる非磁性遷移金属で形成されてもよい。より詳細には、バリア層１６３は、モリブデン（Ｍｏ）にて形成されてもよい。
【００３６】
例えば、バリア層１６３は、上部電極１７０に含まれる金属の密度及び熱伝導率の積よりも、密度及び熱伝導率の積が大きい金属で形成されてもよい。ここで、タンタル（Ｔａ）、モリブデン（Ｍｏ）、タングステン（Ｗ）、ニオブ（Ｎｂ）、Ｉｒ（イリジウム）及びＴｉ（チタン）の融点、密度及び熱伝導率は、以下の表１に示すとおりである。したがって、上部電極１７０に含まれる金属がタンタル（Ｔａ）である場合、バリア層１６３は、タンタル（Ｔａ）の密度及び熱伝導率の積よりも密度及び熱伝導率の積が大きいモリブデン（Ｍｏ）、イリジウム（Ｉｒ）、又はタングステン（Ｗ）で形成されてもよい。このような場合、バリア層１６３は、上部電極１７０からの金属原子の拡散をより効果的に抑制することができる。
【００３７】
【表１】
2020008853.tif 000003
【００３８】
バリア層１６３は、膜厚１．０ｎｍ以上１０ｎｍ以下で形成されてもよい。すなわち、バリア層１６３は、同様の材料で形成される隣接層１５０よりも厚い膜厚で形成され得る。これによれば、バリア層１６３は、上部電極１７０から磁化自由層１４０又は第１絶縁層１３０へのタンタル（Ｔａ）の拡散をより確実に防止することができる。後述する実施例で示すように、バリア層１６３が膜厚１．０ｎｍ以上で形成される場合、上部電極１７０からの金属の拡散を十分に防止することができるため、磁気トンネル接合素子１のＨｃばらつきを小さくすることができる。一方、バリア層１６３が膜厚１０ｎｍ以下で形成される場合、磁気トンネル接合素子１の加工性が良好となるため、加工精度等に起因する二次的な特性ばらつきを小さくすることができる。
【００３９】
上部電極１７０は、キャップ層１６０の上に設けられる。上部電極１７０は、各種金属材料又は合金材料にて形成されることで、磁気トンネル接合素子１と各種配線との接続点として機能する。上部電極１７０は、公知の材料及び積層構造で形成されてもよく、例えば、単層膜で形成されてもよく、複数の膜の積層膜で形成されてもよい。また、上部電極１７０は、磁気トンネル接合素子１をエッチング等によって素子加工する際のハードマスクとして機能してもよい。このような場合、上部電極１７０は、タンタル（Ｔａ）又は窒化タンタル（ＴａＮ）を含んで形成されてもよい。より詳細には、上部電極１７０は、キャップ層１６０側から膜厚１ｎｍのＲｕ膜、膜厚１ｎｍのＴａ膜、膜厚５ｎｍのＲｕ膜、及び膜厚７７ｎｍのＴａ膜を順に積層した多層構造にて形成されてもよい。または、上部電極１７０は、キャップ層１６０側から膜厚１ｎｍのＲｕ膜、膜厚１ｎｍのＴａ膜、膜厚５ｎｍのＲｕ膜、及び膜厚７７ｎｍのＴａＮ膜を順に積層した多層構造、膜厚１ｎｍのＲｕ膜、膜厚１ｎｍのＴａＮ膜、膜厚５ｎｍのＲｕ膜、及び膜厚７７ｎｍのＴａ膜を順に積層した多層構造、又は膜厚１ｎｍのＲｕ膜、膜厚１ｎｍのＴａＮ膜、膜厚５ｎｍのＲｕ膜、及び膜厚７７ｎｍのＴａＮ膜を順に積層した多層構造にて形成されてもよい。
【００４０】
上述したように、本実施形態に係る磁気トンネル接合素子１では、非磁性遷移金属で形成された隣接層１５０が磁化自由層１４０に隣接して設けられ、かつ同様に非磁性遷移金属で形成されたバリア層１６３がキャップ層１６０内に設けられる。これにより、本実施形態に係る磁気トンネル接合素子１は、熱耐性を向上させることができる。
【００４１】
かかる効果について、図２Ａ及び図２Ｂを参照して、より具体的に説明する。図２Ａは、本実施形態に係る磁気トンネル接合素子１に熱処理を行った際の原子の拡散の様子を模式的に示す縦断面図である。図２Ｂは、比較例に係る磁気トンネル接合素子９０に熱処理を行った際の原子の拡散の様子を模式的に示す縦断面図である。
【００４２】
図２Ｂに示すように、比較例に係る磁気トンネル接合素子９０では、磁気トンネル接合素子１と比較して、隣接層１５０及びバリア層１６３が設けられていない。したがって、比較例に係る磁気トンネル接合素子９０では、高温及び長時間での熱処理が行われた場合、上部電極１７０に含まれるタンタル（Ｔａ）等の金属原子は、キャップ層１６０側に拡散してしまう。熱処理によって拡散したタンタル（Ｔａ）は、磁化自由層１４０及び第１絶縁層１３０の界面を乱し、界面垂直磁気異方性を低下させることで、磁化自由層１４０の垂直磁気異方性が低下させてしまう。また、磁化自由層１４０では、磁化自由層１４０に含まれるホウ素（Ｂ）がキャップ層１６０側へ拡散するため、ホウ素（Ｂ）の含有量が低下し、垂直磁気異方性を維持することが困難になってしまう。
【００４３】
したがって、比較例に係る磁気トンネル接合素子９０では、高温及び長時間の熱処理によって、磁化自由層１４０の垂直磁気異方性が低下してしまう。このような場合、磁気トンネル接合素子９０は、磁化自由層１４０の磁化容易軸を膜面に垂直方向に制御することが困難になるため、所望の磁気特性を実現することが困難になってしまう。よって、比較例に係る磁気トンネル接合素子９０は、熱耐性が低いため、高温及び長時間の熱処理を行うことが困難であった。
【００４４】
一方、図２Ａに示すように、本実施形態に係る磁気トンネル接合素子１では、高温及び長時間での熱処理が行われた場合、上部電極１７０に含まれるタンタル（Ｔａ）等の金属原子は、バリア層１６３によってキャップ層１６０側への拡散が防止される。これにより、本実施形態に係る磁気トンネル接合素子１では、磁化自由層１４０及び第１絶縁層１３０との界面がタンタル（Ｔａ）等によって乱されないため、磁化自由層１４０は、垂直磁気異方性を維持することができる。また、磁化自由層１４０に含まれるホウ素（Ｂ）は、隣接層１５０によってキャップ層１６０側への拡散が抑制される。よって、磁化自由層１４０は、垂直磁気異方性を維持するために十分な量のホウ素（Ｂ）を保持することができる。
【００４５】
したがって、本実施形態に係る磁気トンネル接合素子１では、高温及び長時間の熱処理にて生じる原子の拡散を抑制することで、磁化自由層１４０の垂直磁気異方性の低下を抑制することができる。これによれば、本実施形態に係る磁気トンネル接合素子１は、高負荷の熱処理が行われた場合でも、所望の磁気特性を維持することが可能である。よって、本実施形態に係る磁気トンネル接合素子１は、ロジック回路、メモリ回路又は画素回路等の様々な回路が混載され、様々な熱処理プロセスが行われる半導体装置に対して、製造プロセスを制約することなく混載されることができる。
【００４６】
＜２．他の構成例＞
続いて、図３〜図１８を参照して、本実施形態に係る磁気トンネル接合素子１の他の構成例について説明する。図３〜図１８は、本実施形態に係る磁気トンネル接合素子２〜１７の他の積層構造を模式的に示す縦断面図である。
【００４７】
図３〜図１８に示す磁気トンネル接合素子２〜１７の他の積層構造は、図１で示した磁気トンネル接合素子１の積層構造に対して、キャップ層１６０の内部の積層構造のみが異なる。したがって、以下では、図１、図３〜図１８に示す磁気トンネル接合素子１〜１７の各々のキャップ層１６０の差異についてのみ説明し、共通する基板１００〜隣接層１５０及び上部電極１７０の各層についての説明は省略する。
【００４８】
図３に示すように、磁気トンネル接合素子２は、図１に示す磁気トンネル接合素子１に対して、中間層１６２及びバリア層１６３の積層順が入れ替わっている点が異なる。具体的には、磁気トンネル接合素子２のキャップ層１６０は、隣接層１５０側から第２絶縁層１６１、バリア層１６３、及び中間層１６２を積層した構造を備える。すなわち、バリア層１６３は、上部電極１７０に隣接して設けられていなくともよく、キャップ層１６０のいずれかの位置に設けられていればよい。バリア層１６３は、上部電極１７０から磁化自由層１４０及び第１絶縁層１３０の間の界面への金属の拡散を防止する層であるため、上部電極１７０と隣接層１５０との間のいずれかの位置に設けられていればよい。
【００４９】
ただし、キャップ層１６０が第２絶縁層１６１を含む場合、界面垂直磁気異方性によって磁化自由層１４０の垂直磁気異方性を高めるために、第２絶縁層１６１は、隣接層１５０に隣接して設けられる。このような場合、バリア層１６３は、上部電極１７０と第２絶縁層１６１との間のいずれかの位置に設けられることになる。
【００５０】
図４に示すように、磁気トンネル接合素子３は、図１に示す磁気トンネル接合素子１に対して、複数のバリア層１６３Ａ、１６３Ｂが設けられている点が異なる。具体的には、磁気トンネル接合素子３のキャップ層１６０は、隣接層１５０側から第２絶縁層１６１、第１のバリア層１６３Ａ、中間層１６２、及び第２のバリア層１６３Ｂを積層した構造を備える。
【００５１】
第１のバリア層１６３Ａ及び第２のバリア層１６３Ｂは、図１に示す磁気トンネル接合素子１のバリア層１６３と同様の材料及び膜厚で形成され、上部電極１７０からのタンタル（Ｔａ）等の拡散を防止する。図４に示す磁気トンネル接合素子３では、バリア層１６３Ａ、１６３Ｂが複数設けられているため、熱処理の際の上部電極１７０からのタンタル（Ｔａ）等の拡散をより確実に防止することで、磁化自由層１４０の垂直磁気異方性の低下をより確実に防止することができる。
【００５２】
図５に示すように、磁気トンネル接合素子４は、図１に示す磁気トンネル接合素子１に対して、第２絶縁層１６１及び中間層１６２の間に磁性層１６４が挿入されている点が異なる。具体的には、磁気トンネル接合素子４のキャップ層１６０は、隣接層１５０側から第２絶縁層１６１、磁性層１６４、中間層１６２、及びバリア層１６３を積層した構造を備える。
【００５３】
磁性層１６４は、磁化自由層１４０と同様に、３ｄ遷移金属及びホウ素（Ｂ）を含む磁性材料にて形成され、磁気トンネル接合素子４の磁気特性を向上させる。具体的には、磁性層１６４は、第２絶縁層１６１に隣接して積層されることで、熱処理後の第２絶縁層１６１の結晶性を向上させる。これにより、磁性層１６４は、隣接層１５０を介して磁化自由層１４０の垂直磁気異方性を向上させることができる。
【００５４】
例えば、磁性層１６４は、ＣｏＦｅＢにて膜厚０．９ｎｍ以下で形成されてもよい。磁性層１６４は、ホウ素（Ｂ）の含有量を１５原子％以上とすることで、垂直磁気異方性をより強めることができる。後述する実施例にて示すように、第２絶縁層１６１の上に設けられた磁性層１６４が膜厚０．９ｎｍ以下で形成されることにより、磁気トンネル接合素子４は、高い垂直磁気異方性及び保磁力を有することができる。なお、磁性層１６４の膜厚の下限は、特に限定されないが、０．１ｎｍとしてもよい。図５に示す磁気トンネル接合素子４では、磁化自由層１４０に加えて、磁性層１６４が設けられるため、磁気トンネル接合素子４の全体での磁気特性を向上させることができる。
【００５５】
図６に示すように、磁気トンネル接合素子５は、図５に示す磁気トンネル接合素子４に対して、中間層１６２及びバリア層１６３の積層順が入れ替わっている点が異なる。具体的には、磁気トンネル接合素子５のキャップ層１６０は、隣接層１５０側から第２絶縁層１６１、磁性層１６４、バリア層１６３、及び中間層１６２を積層した構造を備える。すなわち、バリア層１６３は、上部電極１７０に隣接して設けられていなくともよく、キャップ層１６０のいずれかの位置に設けられていればよい。バリア層１６３は、上部電極１７０からの金属の拡散を防止する層であるため、上部電極１７０と磁性層１６４との間のいずれかの位置に設けられていればよい。
【００５６】
図７に示すように、磁気トンネル接合素子６は、図４に示す磁気トンネル接合素子３に対して、複数のバリア層１６３Ａ、１６３Ｂが設けられている点が異なる。具体的には、磁気トンネル接合素子６のキャップ層１６０は、隣接層１５０側から第２絶縁層１６１、磁性層１６４、第１のバリア層１６３Ａ、中間層１６２、及び第２のバリア層１６３Ｂを積層した構造を備える。
【００５７】
第１のバリア層１６３Ａ及び第２のバリア層１６３Ｂは、図１に示す磁気トンネル接合素子１のバリア層１６３と同様の材料及び膜厚で形成され、上部電極１７０からのタンタル（Ｔａ）等の拡散を防止する。また、第１のバリア層１６３Ａは、磁性層１６４からのホウ素（Ｂ）の拡散を抑制することができる。図７に示す磁気トンネル接合素子６では、バリア層１６３Ａ、１６３Ｂが複数設けられているため、熱処理の際の上部電極１７０からのタンタル（Ｔａ）等の拡散をより確実に防止し、磁化自由層１４０及び磁性層１６４の垂直磁気異方性の低下をより確実に防止することができる。
【００５８】
図８に示すように、磁気トンネル接合素子７は、図１に示す磁気トンネル接合素子１に対して、第２絶縁層１６１が設けられず、キャップ層１６０の各層が導電材料で形成される点が異なる。具体的には、磁気トンネル接合素子７のキャップ層１６０は、隣接層１５０側から中間層１６２、及びバリア層１６３を積層した構造を備える。第２絶縁層１６１は、界面垂直磁気異方性によって、磁化自由層１４０の垂直磁気異方性を高める層であるため、磁化自由層１４０の垂直磁気異方性の程度によっては設けられなくともよい。図８に示す磁気トンネル接合素子７では、キャップ層１６０の積層構造を簡略化することによって、製造コストを削減することができる。
【００５９】
図９に示すように、磁気トンネル接合素子８は、図１に示す磁気トンネル接合素子１に対して、第２絶縁層１６１及び中間層１６２の間に、３ｄ遷移金属及びホウ素（Ｂ）を含む磁性材料にて形成される磁性層と、非磁性遷移金属で形成される非磁性層とを積層した調整層１６５が挿入されている点が異なる。具体的には、磁気トンネル接合素子８のキャップ層１６０は、隣接層１５０側から磁性層及び非磁性層からなる調整層１６５、第２絶縁層１６１、中間層１６２、及びバリア層１６３を積層した構造を備える。
【００６０】
調整層１６５の磁性層は、磁化自由層１４０と同様に、３ｄ遷移金属及びホウ素（Ｂ）を含む磁性材料にて形成され、例えば、ＣｏＦｅＢにて膜厚０．７ｎｍ以下で形成されてもよい。調整層１６５の磁性層は、ホウ素（Ｂ）の含有量を１５原子％以上とすることで、垂直磁気異方性をより強めることができる。後述する実施例にて示すように、調整層１６５の磁性層は、膜厚０．７ｎｍ以下で形成されることにより、書き込み電圧が過度に高くなることを防止することができる。なお、調整層１６５の磁性層の膜厚の下限は、特に限定されないが、０．１ｎｍとしてもよい。
【００６１】
調整層１６５の非磁性層は、隣接層１５０と同様に、モリブデン（Ｍｏ）、タングステン（Ｗ）、ニオブ（Ｎｂ）、Ｉｒ（イリジウム）又はＴｉ（チタン）などの非磁性遷移金属で形成され、例えば、モリブデン（Ｍｏ）にて膜厚０．２５ｎｍ以上１．０ｎｍ以下で形成されてもよい。調整層１６５の非磁性層は、下層の磁性層に含まれるホウ素（Ｂ）が熱処理によって拡散することを抑制することができる。
【００６２】
図９に示す磁気トンネル接合素子８では、キャップ層１６０に磁化自由層１４０及び隣接層１５０と同様の積層構造の調整層１６５を含むことによって、熱処理後の磁化自由層１４０の近傍のホウ素（Ｂ）の濃度をより高い精度で制御することが可能となる。これによれば、磁気トンネル接合素子８は、熱処理による磁化自由層１４０の垂直異方性の低下をより確実に防止することができる。
【００６３】
図１０に示す磁気トンネル接合素子９は、図９に示す磁気トンネル接合素子８に対して、中間層１６２及びバリア層１６３の積層順が入れ替わっている点が異なる。具体的には、磁気トンネル接合素子９のキャップ層１６０は、隣接層１５０側から磁性層及び非磁性層からなる調整層１６５、第２絶縁層１６１、バリア層１６３、及び中間層１６２を積層した構造を備える。すなわち、バリア層１６３は、上部電極１７０に隣接して設けられていなくともよく、キャップ層１６０のいずれかの位置に設けられていればよい。バリア層１６３は、上部電極１７０から磁化自由層１４０及び第１絶縁層１３０の間の界面への金属の拡散を防止する層であるため、上部電極１７０と第２絶縁層１６１との間のいずれかの位置に設けられていればよい。
【００６４】
図１１に示すように、磁気トンネル接合素子１０は、図９に示す磁気トンネル接合素子８に対して、複数のバリア層１６３Ａ、１６３Ｂが設けられている点が異なる。具体的には、磁気トンネル接合素子１０のキャップ層１６０は、磁性層及び非磁性層からなる調整層１６５、第２絶縁層１６１、第１のバリア層１６３Ａ、中間層１６２、及び第２のバリア層１６３Ｂを積層した構造を備える。
【００６５】
第１のバリア層１６３Ａ及び第２のバリア層１６３Ｂは、図１に示す磁気トンネル接合素子１のバリア層１６３と同様の材料及び膜厚で形成され、上部電極１７０からのタンタル（Ｔａ）等の拡散を防止する。図１１に示す磁気トンネル接合素子１０では、バリア層１６３Ａ、１６３Ｂが複数設けられているため、熱処理の際の上部電極１７０からのタンタル（Ｔａ）等の拡散をより確実に防止し、磁化自由層１４０の垂直磁気異方性の低下をより確実に防止することができる。
【００６６】
図１２に示すように、磁気トンネル接合素子１１は、図９に示す磁気トンネル接合素子８に対して、第２絶縁層１６１及び中間層１６２の間に磁性層１６４が挿入されている点が異なる。具体的には、磁気トンネル接合素子１１のキャップ層１６０は、隣接層１５０側から磁性層及び非磁性層からなる調整層１６５、第２絶縁層１６１、磁性層１６４、中間層１６２、及びバリア層１６３を積層した構造を備える。
【００６７】
磁性層１６４は、磁化自由層１４０と同様に、３ｄ遷移金属及びホウ素（Ｂ）を含む磁性材料にて形成され、磁気トンネル接合素子１１の磁気特性を向上させる。具体的には、磁性層１６４は、第２絶縁層１６１に隣接して積層されることで、熱処理後の第２絶縁層１６１の結晶性を向上させる。これにより、磁性層１６４は、隣接層１５０を介して磁化自由層１４０の垂直磁気異方性を向上させることができる。
【００６８】
例えば、磁性層１６４は、ＣｏＦｅＢにて膜厚０．９ｎｍ以下で形成されてもよい。磁性層１６４は、ホウ素（Ｂ）の含有量を１５原子％以上とすることで、垂直磁気異方性をより強めることができる。後述する実施例にて示すように、第２絶縁層１６１の上に設けられた磁性層１６４が膜厚０．９ｎｍ以下で形成されることにより、磁気トンネル接合素子１１は、高い垂直磁気異方性及び保磁力を有することができる。なお、磁性層１６４の膜厚の下限は、特に限定されないが、０．１ｎｍとしてもよい。図１２に示す磁気トンネル接合素子１１では、磁化自由層１４０に加えて、磁性層１６４が設けられるため、磁気トンネル接合素子１１の全体での磁気特性を向上させることができる。
【００６９】
図１３に示すように、磁気トンネル接合素子１２は、図１２に示す磁気トンネル接合素子１１に対して、中間層１６２及びバリア層１６３の積層順が入れ替わっている点が異なる。具体的には、磁気トンネル接合素子１２のキャップ層１６０は、隣接層１５０側から磁性層及び非磁性層からなる調整層１６５、第２絶縁層１６１、磁性層１６４、バリア層１６３、及び中間層１６２を積層した構造を備える。すなわち、バリア層１６３は、上部電極１７０に隣接して設けられていなくともよく、キャップ層１６０のいずれかの位置に設けられていればよい。バリア層１６３は、上部電極１７０からの金属の拡散を防止する層であるため、上部電極１７０と磁性層１６４との間のいずれかの位置に設けられていればよい。
【００７０】
図１４に示すように、磁気トンネル接合素子１３は、図１２に示す磁気トンネル接合素子１１に対して、複数のバリア層１６３Ａ、１６３Ｂが設けられている点が異なる。具体的には、磁気トンネル接合素子１３のキャップ層１６０は、隣接層１５０側から磁性層及び非磁性層からなる調整層１６５、第２絶縁層１６１、磁性層１６４、第１のバリア層１６３Ａ、中間層１６２、及び第２のバリア層１６３Ｂを積層した構造を備える。
【００７１】
第１のバリア層１６３Ａ及び第２のバリア層１６３Ｂは、図１に示す磁気トンネル接合素子１のバリア層１６３と同様の材料及び膜厚で形成され、上部電極１７０からのタンタル（Ｔａ）等の拡散を防止する。また、第１のバリア層１６３Ａは、磁性層１６４からのホウ素（Ｂ）の拡散を抑制することができる。図１４に示す磁気トンネル接合素子１３では、バリア層１６３Ａ、１６３Ｂが複数設けられているため、熱処理の際の上部電極１７０からのタンタル（Ｔａ）等の拡散をより確実に防止し、磁化自由層１４０及び磁性層１６４の垂直磁気異方性の低下をより確実に防止することができる。
【００７２】
図１５に示すように、磁気トンネル接合素子１４は、図９に示す磁気トンネル接合素子８に対して、第２絶縁層１６１が設けられず、キャップ層１６０の各層が導電材料で形成される点が異なる。具体的には、磁気トンネル接合素子１４のキャップ層１６０は、隣接層１５０側から磁性層及び非磁性層からなる調整層１６５、中間層１６２、及びバリア層１６３を積層した構造を備える。第２絶縁層１６１は、界面垂直磁気異方性によって、磁化自由層１４０の垂直磁気異方性を高める層であるため、磁化自由層１４０の垂直磁気異方性の程度によっては、設けられなくともよい。図１５に示す磁気トンネル接合素子１４では、キャップ層１６０の積層構造を簡略化することによって、製造コストを削減することができる。
【００７３】
図１６に示すように、磁気トンネル接合素子１５は、図１５に示す磁気トンネル接合素子１４に対して、調整層１６５及び中間層１６２の間に磁性層１６４が挿入されている点が異なる。具体的には、磁気トンネル接合素子１５のキャップ層１６０は、隣接層１５０側から磁性層及び非磁性層からなる調整層１６５、磁性層１６４、中間層１６２、及びバリア層１６３を積層した構造を備える。
【００７４】
例えば、磁性層１６４は、３ｄ遷移金属及びホウ素（Ｂ）を含む磁性材料にて形成されてもよく、ＣｏＦｅＢにて膜厚０．９ｎｍ以下で形成されてもよい。磁性層１６４は、ホウ素（Ｂ）の含有量を１５原子％以上とすることで、垂直磁気異方性をより強めることができる。後述する実施例にて示すように、磁性層１６４が膜厚０．９ｎｍ以下で形成されることにより、磁気トンネル接合素子１５は、高い垂直磁気異方性及び保磁力を有することができる。なお、磁性層１６４の膜厚の下限は、特に限定されないが、０．１ｎｍとしてもよい。図１６に示す磁気トンネル接合素子１５では、磁化自由層１４０に加えて、磁性層１６４が設けられるため、磁気トンネル接合素子１５の全体での磁気特性を向上させることができる。
【００７５】
図１７に示すように、磁気トンネル接合素子１６は、図１６に示す磁気トンネル接合素子１５に対して、中間層１６２及びバリア層１６３の積層順が入れ替わっている点が異なる。具体的には、磁気トンネル接合素子１６のキャップ層１６０は、隣接層１５０側から磁性層及び非磁性層からなる調整層１６５、磁性層１６４、バリア層１６３、及び中間層１６２を積層した構造を備える。すなわち、バリア層１６３は、上部電極１７０に隣接して設けられていなくともよく、キャップ層１６０のいずれかの位置に設けられていればよい。バリア層１６３は、上部電極１７０からの金属の拡散を防止する層であるため、上部電極１７０と磁性層１６４との間のいずれかの位置に設けられていればよい。
【００７６】
図１８に示すように、磁気トンネル接合素子１７は、図１６に示す磁気トンネル接合素子１５に対して、複数のバリア層１６３Ａ、１６３Ｂが設けられている点が異なる。具体的には、磁気トンネル接合素子１７のキャップ層１６０は、隣接層１５０側から磁性層及び非磁性層からなる調整層１６５、磁性層１６４、第１のバリア層１６３Ａ、中間層１６２、及び第２のバリア層１６３Ｂを積層した構造を備える。
【００７７】
第１のバリア層１６３Ａ及び第２のバリア層１６３Ｂは、図１に示す磁気トンネル接合素子１のバリア層１６３と同様の材料及び膜厚で形成され、上部電極１７０からのタンタル（Ｔａ）等の拡散を防止する。また、第１のバリア層１６３Ａは、磁性層１６４からのホウ素（Ｂ）の拡散を抑制することができる。図１８に示す磁気トンネル接合素子１７では、バリア層１６３Ａ、１６３Ｂが複数設けられているため、熱処理の際の上部電極１７０からのタンタル（Ｔａ）等の拡散をより確実に防止し、磁化自由層１４０及び磁性層１６４の垂直磁気異方性の低下をより確実に防止することができる。
【００７８】
以上にて、本実施形態に係る磁気トンネル接合素子１〜１７の構成例について説明した。本実施形態に係る磁気トンネル接合素子１〜１７を構成する各層は、いずれもスパッタリング法によって成膜することができる。スパッタリング法の成膜条件等は、特に限定されず、適宜最適な条件を選択することができる。
【００７９】
＜３．変形例＞
次に、図１９を参照して、本実施形態に係る磁気トンネル接合素子１の変形例について説明する。図１９は、本変形例に係る磁気トンネル接合素子１を模式的に示す縦断面図である。
【００８０】
図１９に示すように、本変形例に係る磁気トンネル接合素子１は、エッチング等によって素子加工されており、素子加工後に露出した面が保護膜１８０によって覆われている。なお、保護膜１８０は、磁気トンネル接合素子１の少なくとも側面を覆っていればよく、磁気トンネル接合素子１の上面は必ずしも覆っていなくともよい。
【００８１】
保護膜１８０は、ＳｉＮｘ又はＳｉＯｘ等の絶縁膜であり、ＰＶＤ（Ｐｈｙｓｉｃａｌ  Ｖａｐｏｒ  Ｄｅｐｏｓｉｔｉｏｎ）等の物理的な成膜方法によって成膜されることができる。例えば、保護膜１８０は、プラズマＰＶＤによって成膜されたＳｉＮ膜であってもよい。
【００８２】
エッチング等による素子加工後の磁気トンネル接合素子１は、磁化自由層１４０及び磁化固定層１２０等の端面が露出している。そのため、これらの端面がＣＶＤ（Ｃｈｅｍｉｃａｌ  Ｖａｐｏｒ  Ｄｅｐｏｓｉｔｉｏｎ）等の化学的な成膜方法で用いられる原料ガス（例えば、ＳｉＨ４又はＮＨ３等）に曝露された場合、化学反応によって磁化自由層１４０及び磁化固定層１２０の磁気特性が低下する可能性がある。したがって、保護膜１８０は、物理的な成膜方法によって成膜されることによって、素子加工後の磁気トンネル接合素子１の磁気特性の低下を防止することができる。
【００８３】
保護膜１８０の膜厚は、特に限定されないが、例えば、５ｎｍ以上３０ｎｍ以下としてもよい。保護膜１８０は、例えば、純度５Ｎ超のシリコン（Ｓｉ）ターゲットを用いて、Ａｒ及びＮ２ガス雰囲気下で反応性スパッタを行うことで形成することができる。Ａｒガス及びＮ２ガスの流量は、例えば、それぞれ２０ｓｃｃｍとしてもよい。
【００８４】
このような物理的な成膜方法で形成された保護膜１８０で側面を保護された磁気トンネル接合素子１は、書き込み電圧をより低電圧化することができる。高温及び長時間の熱処理が行われた磁気トンネル接合素子１は、熱負荷によって書き込み電圧が上昇しやすいため、上述した保護膜１８０を用いて書き込み電圧の低電圧化を図っておくことがより好ましい。
【実施例】
【００８５】
以下では、実施例及び比較例を参照しながら、本実施形態に係る磁気トンネル接合素子について具体的に説明する。なお、以下に示す実施例は、あくまでも一例であって、本実施形態に係る磁気トンネル接合素子が下記の例に限定されるものではない。【００８６】
＜本実施形態に係る磁気トンネル接合素子の効果の検証＞
まず、本実施形態に係る磁気トンネル接合素子の効果を検証するために、図２０〜図２３にて積層構造を示す磁気トンネル接合素子を製造した。図２０は、実施例１に係る磁気トンネル接合素子の積層構造を示す説明図である。図２１は、実施例２に係る磁気トンネル接合素子の積層構造を示す説明図である。図２２は、比較例１に係る磁気トンネル接合素子の積層構造を示す説明図である。図２３は、比較例２に係る磁気トンネル接合素子の積層構造を示す説明図である。なお、図２０〜図２３において、括弧書き内の数値は、ナノメートル単位の各層の膜厚を表す。【００８７】
図２０に示すように、Ｓｉ基板上に、Ｔａ（５ｎｍ）、Ｐｔ（５ｎｍ）及びＲｕ（３ｎｍ）からなる下部電極と、Ｐｔ（０．３ｎｍ）、Ｃｏ（０．５ｎｍ）及びＰｔ（０．３ｎｍ）の６回積層構造、Ｃｏ（０．５ｎｍ）、Ｉｒ（０．５ｎｍ）、Ｃｏ（０．６ｎｍ）、Ｍｏ（０．４ｎｍ）、ＣｏＦｅＢ（０．９ｎｍ）からなる磁化固定層と、ＭｇＯ（１．０ｎｍ）の第１絶縁層と、ＣｏＦｅＢ（１．５ｎｍ）の磁化自由層と、Ｍｏ（０．８ｎｍ）の隣接層と、ＭｇＯ（１．０ｎｍ）、Ｒｕ（７ｎｍ）及びＭｏ（７ｎｍ）からなるキャップ層と、Ｒｕ（１ｎｍ）、Ｔａ（１ｎｍ）、Ｒｕ（５ｎｍ）及びＴａ（７７ｎｍ）からなる上部電極と、を積層することで、実施例１に係る磁気トンネル接合素子を製造した。【００８８】
また、図２１に示すように、Ｓｉ基板上に、Ｔａ（５ｎｍ）、Ｐｔ（５ｎｍ）及びＲｕ（３ｎｍ）からなる下部電極と、Ｐｔ（０．３ｎｍ）、Ｃｏ（０．５ｎｍ）及びＰｔ（０．３ｎｍ）の６回積層構造、Ｃｏ（０．５ｎｍ）、Ｉｒ（０．５ｎｍ）、Ｃｏ（０．６ｎｍ）、Ｍｏ（０．４ｎｍ）、ＣｏＦｅＢ（０．９ｎｍ）からなる磁化固定層と、ＭｇＯ（１．０ｎｍ）の第１絶縁層と、ＣｏＦｅＢ（１．５ｎｍ）の磁化自由層と、Ｍｏ（０．８ｎｍ）の隣接層と、ＣｏＦｅＢ（０．５ｎｍ）、Ｍｏ（０．８ｎｍ）、ＭｇＯ（１．０ｎｍ）及びＭｏ（７ｎｍ）からなるキャップ層と、Ｒｕ（１ｎｍ）、Ｔａ（１ｎｍ）、Ｒｕ（５ｎｍ）及びＴａ（７７ｎｍ）からなる上部電極と、を積層することで、実施例２に係る磁気トンネル接合素子を製造した。【００８９】
また、図２２に示すように、Ｓｉ基板上に、Ｔａ（５ｎｍ）、Ｐｔ（５ｎｍ）及びＲｕ（３ｎｍ）からなる下部電極と、Ｐｔ（０．３ｎｍ）、Ｃｏ（０．５ｎｍ）及びＰｔ（０．３ｎｍ）の６回積層構造、Ｃｏ（０．５ｎｍ）、Ｉｒ（０．５ｎｍ）、Ｃｏ（０．６ｎｍ）、Ｍｏ（０．４ｎｍ）、ＣｏＦｅＢ（０．９ｎｍ）からなる磁化固定層と、ＭｇＯ（１．０ｎｍ）の第１絶縁層と、ＣｏＦｅＢ（１．５ｎｍ）の磁化自由層と、ＭｇＯ（１．０ｎｍ）、及びＣｏＦｅＢ（０．５ｎｍ）からなるキャップ層と、Ｒｕ（１ｎｍ）、Ｔａ（１ｎｍ）、Ｒｕ（５ｎｍ）及びＴａ（７７ｎｍ）からなる上部電極と、を積層することで、比較例１に係る磁気トンネル接合素子を製造した。【００９０】
さらに、図２３に示すように、Ｓｉ基板上に、Ｔａ（５ｎｍ）、Ｐｔ（５ｎｍ）及びＲｕ（３ｎｍ）からなる下部電極と、Ｐｔ（０．３ｎｍ）、Ｃｏ（０．５ｎｍ）及びＰｔ（０．３ｎｍ）の６回積層構造、Ｃｏ（０．５ｎｍ）、Ｉｒ（０．５ｎｍ）、Ｃｏ（０．６ｎｍ）、Ｍｏ（０．４ｎｍ）、ＣｏＦｅＢ（０．９ｎｍ）からなる磁化固定層と、ＭｇＯ（１．０ｎｍ）の第１絶縁層と、ＣｏＦｅＢ（１．５ｎｍ）の磁化自由層と、ＭｇＯ（１．０ｎｍ）、ＣｏＦｅＢ（０．５ｎｍ）、Ｒｕ（７ｎｍ）及びＭｏ（７ｎｍ）からなるキャップ層と、Ｒｕ（１ｎｍ）、Ｔａ（１ｎｍ）、Ｒｕ（５ｎｍ）及びＴａ（７７ｎｍ）からなる上部電極と、を積層することで、比較例２に係る磁気トンネル接合素子を製造した。【００９１】
続いて、Ｓｉ基板上に成膜した状態、成膜した状態から直径６０ｎｍ程度の円柱形状に素子加工した状態、及び素子加工後にさらに高温及び長時間の熱処理を行った状態の各々において、実施例１、２又は比較例１、２に係る磁気トンネル接合素子の磁気−抵抗特性を評価した。具体的には、Ｍ−Ｈループの測定は、振動試料型磁力計（Ｖｉｂｒａｔｉｎｇ  Ｓａｍｐｌｅ  Ｍａｇｎｅｔｏｍｅｔｅｒ：ＶＳＭ）にて行い、Ｒ−Ｈループの測定は、オートプローバにて行った。その結果を図２４Ａ〜図２７Ｃに示す。【００９２】
図２４Ａ〜図２４Ｃは、実施例１に係る磁気トンネル接合素子の磁気−抵抗特性の評価結果を示すグラフ図である。また、図２５Ａ〜図２５Ｃは、実施例２に係る磁気トンネル接合素子の磁気−抵抗特性の評価結果を示すグラフ図である。さらに、図２６Ａ〜図２６Ｃは、比較例１に係る磁気トンネル接合素子の磁気−抵抗特性の評価結果を示すグラフ図である。図２７Ａ〜図２７Ｃは、比較例２に係る磁気トンネル接合素子の磁気−抵抗特性の評価結果を示すグラフ図である。【００９３】
図２４Ａ〜図２４Ｃを参照すると、実施例１に係る磁気トンネル接合素子では、Ｓｉ基板上に成膜した状態（図２４Ａ）、素子加工した状態（図２４Ｂ）、及び熱処理を行った状態（図２４Ｃ）のいずれでも角形のヒステリシス曲線が形成されていることがわかる。したがって、実施例１では、素子加工及び熱処理後も磁気トンネル接合素子は、ＭＴＪ素子として機能しており、磁化自由層は、垂直磁気異方性を保持していることがわかる。【００９４】
図２５Ａ〜図２５Ｃを参照すると、実施例２に係る磁気トンネル接合素子では、Ｓｉ基板上に成膜した状態（図２５Ａ）、素子加工した状態（図２５Ｂ）、及び熱処理を行った状態（図２５Ｃ）のいずれでも角形のヒステリシス曲線が形成されていることがわかる。したがって、実施例２では、素子加工及び熱処理後も磁気トンネル接合素子は、ＭＴＪ素子として機能しており、磁化自由層は、垂直磁気異方性を保持していることがわかる。【００９５】
一方、図２６Ａ〜図２６Ｃを参照すると、比較例１に係る磁気トンネル接合素子では、Ｓｉ基板上に成膜した状態（図２６Ａ）では、角形のヒステリシス曲線が形成されているものの、素子加工した状態（図２６Ｂ）及び熱処理を行った状態（図２６Ｃ）では、ヒステリシス曲線が形成されていないことがわかる。したがって、比較例１では、磁化自由層は、Ｓｉ基板上に成膜した状態では垂直磁気異方性を備えているものの、素子加工によって垂直磁気異方性を失うため、素子加工後の磁気トンネル接合素子は、ＭＴＪ素子として機能しなくなることがわかる。【００９６】
また、図２７Ａ〜図２７Ｃを参照すると、比較例２に係る磁気トンネル接合素子では、Ｓｉ基板上に成膜した状態（図２７Ａ）及び素子加工した状態（図２７Ｂ）では、角形のヒステリシス曲線が形成されているものの、熱処理を行った状態（図２７Ｃ）では、ヒステリシス曲線が形成されていないことがわかる。したがって、比較例２では、磁化自由層は、Ｓｉ基板上に成膜した状態及び素子加工した状態では垂直磁気異方性を備えているものの、熱処理によって垂直磁気異方性を失うため、熱処理後の磁気トンネル接合素子は、ＭＴＪ素子として機能しなくなることがわかる。【００９７】
したがって、本実施形態に係る磁気トンネル接合素子は、非磁性遷移金属で形成された隣接層が磁化自由層に隣接して設けられ、かつ同様に非磁性遷移金属で形成されたバリア層がキャップ層の内部に設けられることで、素子加工及び熱処理後もＭＴＪ素子として機能することがわかる。すなわち、本実施形態に係る磁気トンネル接合素子は、熱処理に対する耐性が向上していることがわかる。【００９８】
＜磁気トンネル接合素子の各層の膜厚の検討＞
次に、本実施形態に係る磁気トンネル接合素子の各層の膜厚を変化させて、磁気特性を測定した。具体的には、Ｍ−Ｈループの測定は、振動試料型磁力計（Ｖｉｂｒａｔｉｎｇ  Ｓａｍｐｌｅ  Ｍａｇｎｅｔｏｍｅｔｅｒ：ＶＳＭ）にて行い、Ｒ−Ｈループの測定は、オートプローバにて行った。ＭＲ特性の測定は、ＣＩＰＴ（Ｃｕｒｒｅｎｔ−Ｉｎ−Ｐｌａｎｅ  Ｔｕｎｎｅｌｉｎｇ）測定器にて行った。その結果を図３０〜図３４に示す。【００９９】
（隣接層）
まず、実施例１に係る磁気トンネル接合素子の隣接層の膜厚を０．１５ｎｍから１．１５ｎｍまで変化させた際の磁気トンネル接合素子のＴＭＲ比の変化を図３０に示す。図３０は、隣接層（Ｍｏ）の膜厚に対する磁気トンネル接合素子のＴＭＲ比の変化を相対値で示すグラフ図である。図３０を参照すると、隣接層（Ｍｏ）の膜厚が０．１ｎｍ以上１ｎｍ以下の場合、磁気トンネル接合素子のＴＭＲ比がより向上することがわかる。【０１００】
（バリア層）
次に、実施例１に係る磁気トンネル接合素子のバリア層の膜厚を０．５ｎｍから１１ｎｍまで変化させた際の磁気トンネル接合素子の保磁力（Ｈｃ）ばらつきの変化を図３１に示す。図３１は、バリア層（Ｍｏ）の膜厚に対する磁気トンネル接合素子の保磁力（Ｈｃ）ばらつきの変化を相対値で示すグラフ図である。図３１を参照すると、バリア層（Ｍｏ）の膜厚が１ｎｍ以上の場合、磁気トンネル接合素子の保磁力（Ｈｃ）ばらつきがより小さくなることがわかる。一方、バリア層の膜厚が１０ｎｍ以下の場合、磁気トンネル接合素子の加工が容易になるため、磁気トンネル接合素子の加工精度を向上させることができる。【０１０１】
（中間層）
続いて、実施例１に係る磁気トンネル接合素子の中間層の膜厚を０．５ｎｍから１１ｎｍまで変化させた際の磁気トンネル接合素子の保磁力（Ｈｃ）ばらつきの変化を図３２に示す。図３２は、中間層（Ｒｕ）の膜厚に対する磁気トンネル接合素子の保磁力（Ｈｃ）ばらつきの変化を相対値で示すグラフ図である。図３２を参照すると、中間層の膜厚が１ｎｍ以上の場合、磁気トンネル接合素子の保磁力（Ｈｃ）ばらつきが小さくなることがわかる。一方、中間層の膜厚が１０ｎｍ以下の場合、磁気トンネル接合素子の加工が容易になるため、磁気トンネル接合素子の加工精度を向上させることができる。【０１０２】
（磁性層）
次に、磁性層の膜厚を検討するために、図２８にて積層構造を示す磁気トンネル接合素子を製造した。図２８は、実施例３に係る磁気トンネル接合素子の積層構造を示す説明図である。【０１０３】
図２８に示すように、Ｓｉ基板上に、Ｔａ（５ｎｍ）、Ｐｔ（５ｎｍ）及びＲｕ（３ｎｍ）からなる下部電極と、Ｐｔ（０．３ｎｍ）、Ｃｏ（０．５ｎｍ）及びＰｔ（０．３ｎｍ）の６回積層構造、Ｃｏ（０．５ｎｍ）、Ｉｒ（０．５ｎｍ）、Ｃｏ（０．６ｎｍ）、Ｍｏ（０．４ｎｍ）、ＣｏＦｅＢ（０．９ｎｍ）からなる磁化固定層と、ＭｇＯ（１．０ｎｍ）の第１絶縁層と、ＣｏＦｅＢ（１．５ｎｍ）の磁化自由層と、Ｍｏ（０．８ｎｍ）の隣接層と、ＭｇＯ（１．０ｎｍ）の第２絶縁層、ＣｏＦｅＢ（０ｎｍ〜３．５ｎｍ）の磁性層、Ｒｕ（７ｎｍ）の中間層、及びＭｏ（７ｎｍ）のバリア層を含むキャップ層と、Ｒｕ（１ｎｍ）、Ｔａ（１ｎｍ）、Ｒｕ（５ｎｍ）及びＴａ（７７ｎｍ）からなる上部電極と、を積層することで、実施例３に係る磁気トンネル接合素子を製造した。【０１０４】
ここで、実施例３に係る磁気トンネル接合素子の磁性層の膜厚を０ｎｍから３．５ｎｍまで変化させた際の磁気トンネル接合素子の保磁力（Ｈｃ）の変化を図３３に示す。図３３は、磁性層（ＣｏＦｅＢ）の膜厚に対する磁気トンネル接合素子の保磁力（Ｈｃ）の変化を相対値で示すグラフ図である。図３３を参照すると、磁性層（ＣｏＦｅＢ）の膜厚が０．９ｎｍ以下の場合、磁気トンネル接合素子の保磁力（Ｈｃ）がより大きくなることがわかる。【０１０５】
（調整層）
続いて、調整層の磁性層の膜厚を検討するために、図２９にて積層構造を示す磁気トンネル接合素子を製造した。図２９は、実施例４に係る磁気トンネル接合素子の積層構造を示す説明図である。【０１０６】
図２９に示すように、Ｓｉ基板上に、Ｔａ（５ｎｍ）、Ｐｔ（５ｎｍ）及びＲｕ（３ｎｍ）からなる下部電極と、Ｐｔ（０．３ｎｍ）、Ｃｏ（０．５ｎｍ）及びＰｔ（０．３ｎｍ）の６回積層構造、Ｃｏ（０．５ｎｍ）、Ｉｒ（０．５ｎｍ）、Ｃｏ（０．６ｎｍ）、Ｍｏ（０．４ｎｍ）、ＣｏＦｅＢ（０．９ｎｍ）からなる磁化固定層と、ＭｇＯ（１．０ｎｍ）の第１絶縁層と、ＣｏＦｅＢ（１．５ｎｍ）の磁化自由層と、Ｍｏ（０．８ｎｍ）の隣接層と、ＣｏＦｅＢ（０ｎｍ〜１ｎｍ）及びＭｏ（０．８ｎｍ）の調整層、ＭｇＯ（１．０ｎｍ）の第２絶縁層、ＣｏＦｅＢ（０．５ｎｍ）の磁性層、Ｒｕ（７ｎｍ）の中間層、及びＭｏ（７ｎｍ）のバリア層を含むキャップ層と、Ｒｕ（１ｎｍ）、Ｔａ（１ｎｍ）、Ｒｕ（５ｎｍ）及びＴａ（７７ｎｍ）からなる上部電極と、を積層することで、実施例４に係る磁気トンネル接合素子を製造した。【０１０７】
ここで、実施例４に係る磁気トンネル接合素子の調整層における磁性層の膜厚を０ｎｍから１ｎｍまで変化させた際の磁気トンネル接合素子の書き込み電圧（Ｖｃ）の変化を図３４に示す。図３４は、調整層における磁性層（ＣｏＦｅＢ）の膜厚に対する磁気トンネル接合素子の書き込み電圧（Ｖｃ）の変化を相対値で示すグラフ図である。図３４を参照すると、調整層における磁性層（ＣｏＦｅＢ）の膜厚が０．７ｎｍ以下の場合、磁気トンネル接合素子の書き込み電圧をより低くすることができることがわかる。【０１０８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。【０１０９】
例えば、上記実施形態に係る磁気トンネル接合素子１〜１７は、多様な半導体装置にトランジスタ等と共に混載され得る。例えば、磁気トンネル接合素子１〜１７は、固体撮像装置、演算処理装置、通信装置又は記憶装置等の半導体装置に混載されてもよい。【０１１０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。【０１１１】
なお、以下のような構成も本開示の技術的範囲に属する。
（１）
磁化の向きが固定された磁化固定層と、
前記磁化固定層の上に設けられ、絶縁材料で形成された第１絶縁層と、
前記第１絶縁層の上に設けられた磁化自由層と、
前記磁化自由層の上に隣接して設けられ、非磁性遷移金属で形成された隣接層と、
前記非磁性遷移金属で形成されたバリア層を少なくとも１つ以上含む多層構造で形成され、前記隣接層の上に設けられたキャップ層と、
を備える、磁気トンネル接合素子。
（２）
前記キャップ層の上に設けられた上部電極をさらに備え、
前記非磁性遷移金属の密度及び熱伝導率の積は、前記上部電極に含まれる金属材料の密度及び熱伝導率の積よりも高い、前記（１）に記載の磁気トンネル接合素子。
（３）
前記上部電極は、Ｔａ又はＴａＮを含み、
前記上部電極に含まれる金属材料は、Ｔａである、前記（２）に記載の磁気トンネル接合素子。
（４）
前記非磁性遷移金属は、Ｍｏ、Ｗ、Ｎｂ、Ｉｒ、Ｈｆ又はＴｉのいずれかである、前記（１）に記載の磁気トンネル接合素子。
（５）
前記キャップ層は、３ｄ遷移金属及びＢを含む磁性材料で形成された磁性層の上に前記非磁性遷移金属で形成された層を積層させた積層構造をさらに含み、
前記積層構造は、前記磁性層が前記隣接層に隣接するように設けられる、前記（１）〜（４）のいずれか一項に記載の磁気トンネル接合素子。
（６）
前記積層構造の前記磁性層の膜厚は、０．７ｎｍ以下である、前記（５）に記載の磁気トンネル接合素子。
（７）
前記３ｄ遷移金属及びＢを含む磁性材料は、Ｂを１５原子％以上含む、前記（５）又は（６）に記載の磁気トンネル接合素子。
（８）
前記キャップ層は、絶縁材料で形成された第２絶縁層をさらに含む、前記（１）〜（７）のいずれか一項に記載の磁気トンネル接合素子。
（９）
前記第２絶縁層は、前記隣接層の上に設けられる、前記（８）に記載の磁気トンネル接合素子。
（１０）
前記第１絶縁層及び前記第２絶縁層を形成する絶縁材料は、無機酸化物である、前記（９）に記載の磁気トンネル接合素子。
（１１）
前記キャップ層は、３ｄ遷移金属及びＢを含む磁性材料で形成され、前記第２絶縁層の上に設けられる磁性層をさらに含む、前記（８）〜（１０）のいずれか一項に記載の磁気トンネル接合素子。
（１２）
前記第２絶縁層の上に設けられる前記磁性層の膜厚は、０．９ｎｍ以下である、前記（１１）に記載の磁気トンネル接合素子。
（１３）
前記３ｄ遷移金属及びＢを含む磁性材料は、Ｂを１５原子％以上含む、前記（１１）又は（１２）に記載の磁気トンネル接合素子。
（１４）
前記キャップ層の各層は、導電材料で形成される、前記（１）〜（７）のいずれか一項に記載の磁気トンネル接合素子。
（１５）
前記隣接層の膜厚は、０．２５ｎｍ以上１ｎｍ以下である、前記（１）〜（１４）のいずれか一項に記載の磁気トンネル接合素子。
（１６）
前記バリア層の膜厚は、１ｎｍ以上１０ｎｍ以下である、前記（１）〜（１５）のいずれか一項に記載の磁気トンネル接合素子。
（１７）
前記キャップ層は、非磁性材料で形成される中間層をさらに含み、
前記中間層の膜厚は、１ｎｍ以上１０ｎｍ以下である、前記（１）〜（１６）のいずれか一項に記載の磁気トンネル接合素子。
（１８）
前記磁気トンネル接合素子は、柱体形状又は錐体形状である、前記（１）〜（１７）のいずれか一項に記載の磁気トンネル接合素子。
（１９）
磁気トンネル接合素子を備え、
前記磁気トンネル接合素子は、
磁化の向きが固定された磁化固定層と、
前記磁化固定層の上に設けられ、絶縁材料で形成された第１絶縁層と、
前記第１絶縁層の上に設けられた磁化自由層と、
前記磁化自由層の上に隣接して設けられ、非磁性遷移金属で形成された隣接層と、
前記非磁性遷移金属で形成されたバリア層を少なくとも１つ以上含む多層構造で形成され、前記隣接層の上に設けられたキャップ層と、
を備える、半導体装置。
【符号の説明】
【０１１２】
１、２、３、４、５、６、７、８、９、１０、１１、１２、１３、１４、１５、１６、１７        磁気トンネル接合素子
１００    基板
１１０    下部電極
１２０    磁化固定層
１３０    第１絶縁層
１４０    磁化自由層
１５０    隣接層
１６０    キャップ層
１６１    第２絶縁層
１６２    中間層
１６３    バリア層
１６４    磁性層
１６５    調整層
１７０    上部電極
１８０    保護膜
【図１】
2020008853.tif 000004
【図２Ａ】
2020008853.tif 000005
【図２Ｂ】
2020008853.tif 000006
【図３】
2020008853.tif 000007
【図４】
2020008853.tif 000008
【図５】
2020008853.tif 000009
【図６】
2020008853.tif 000010
【図７】
2020008853.tif 000011
【図８】
2020008853.tif 000012
【図９】
2020008853.tif 000013
【図１０】
2020008853.tif 000014
【図１１】
2020008853.tif 000015
【図１２】
2020008853.tif 000016
【図１３】
2020008853.tif 000017
【図１４】
2020008853.tif 000018
【図１５】
2020008853.tif 000019
【図１６】
2020008853.tif 000020
【図１７】
2020008853.tif 000021
【図１８】
2020008853.tif 000022
【図１９】
2020008853.tif 000023
【図２０】
2020008853.tif 000024
【図２１】
2020008853.tif 000025
【図２２】
2020008853.tif 000026
【図２３】
2020008853.tif 000027
【図２４Ａ】
2020008853.tif 000028
【図２４Ｂ】
2020008853.tif 000029
【図２４Ｃ】
2020008853.tif 000030
【図２５Ａ】
2020008853.tif 000031
【図２５Ｂ】
2020008853.tif 000032
【図２５Ｃ】
2020008853.tif 000033
【図２６Ａ】
2020008853.tif 000034
【図２６Ｂ】
2020008853.tif 000035
【図２６Ｃ】
2020008853.tif 000036
【図２７Ａ】
2020008853.tif 000037
【図２７Ｂ】
2020008853.tif 000038
【図２７Ｃ】
2020008853.tif 000039
【図２８】
2020008853.tif 000040
【図２９】
2020008853.tif 000041
【図３０】
2020008853.tif 000042
【図３１】
2020008853.tif 000043
【図３２】
2020008853.tif 000044
【図３３】
2020008853.tif 000045
【図３４】
2020008853.tif 000046
【国際調査報告】
2020008853.tif 000047
2020008853.tif 000048
2020008853.tif 000049
2020008853.tif 000050